(57)【特許請求の範囲】
【請求項１】
反復単位内にグルコサミンまたはガラクトサミン残基を含有する多糖であって、
リポ酸による、またはリポ酸およびギ酸の混合物による、ヒドロキシル上のエステル、または、リポ酸およびギ酸の混合物による、アミン官能基上のアミドの存在を特徴とし、
前記反復単位内にグルコサミンまたはガラクトサミン残基を含有する多糖は、
キトサンである、あるいは、ヒアルロン酸、コンドロイチン硫酸、デルマタン硫酸、ヘパラン硫酸、およびケラタン硫酸からなる群から選択されるグリコサミノグリカンである
ことを特徴とする、多糖。
【請求項２】
前記多糖は、ヒアルロン酸である
ことを特徴とする、請求項１に記載の多糖。
【請求項３】
カルボキシル官能基が、酸形態で、またはアルカリ金属と塩化して存在する
ことを特徴とする、請求項２に記載の多糖。
【請求項４】
多糖がキトサンである
ことを特徴とする、請求項１に記載の多糖。
【請求項５】
多糖の分子量が１０3から１０7ダルトンの間である
ことを特徴とする、請求項１〜４のいずれか一項に記載の多糖。
【請求項６】
多糖が、１０4から１０6ダルトンの間に含まれる分子量を有するヒアルロン酸の誘導体であり、
該ヒアルロン酸の誘導体中には、リポ酸による、ヒドロキシル上のエステルが存在している
ことを特徴とする、請求項１に記載の多糖。
【請求項７】
該多糖のヒドロキシル上のリポ酸のエステル化度が、０．０１から０．５×Ｎの間であり、式中、Ｎは反復単位内に存在する遊離アルコール基の数であり、
一方、該多糖のヒドロキシル上のギ酸のエステル化度は、０から０．２０の間である
ことを特徴とする、請求項２に記載の多糖。
【請求項８】
キトサンアミン基上のリポ酸のアミド化度は、０．０１から１の間であり、
一方、キトサンのヒドロキシル上のギ酸のエステル化度は、０から０．２０の間である
ことを特徴とする、請求項４に記載の多糖。
【請求項９】
該多糖のヒドロキシル上のリポ酸のエステル化度は、０．０１から０．８の間であり、
一方、該多糖のヒドロキシル上のギ酸のエステル化度は、０から０．２０の間である
ことを特徴とする、請求項７に記載の多糖。
【請求項１０】
該多糖のヒドロキシル上のリポ酸のエステル化度が、０．０１から０．８の間であり、
該多糖のヒドロキシル上のギ酸のエステル化度が、０から０．２０の間であり、
２つの異なるヒアルロン酸鎖の間のエステル基に関して架橋度が、０．００１から０．１の間である
ことを特徴とする、請求項２に記載の多糖。
【請求項１１】
請求項１〜９に記載の多糖を調製する方法であって、
下記のステップ、即ち、
ａ）塩酸塩の形態であるキトサン、または、ナトリウムもしくはその他のアルカリ金属で塩化した前記グリコサミノグリカンを、加熱によって、ホルムアミドに溶解するステップと、
ｂ）得られた溶液に、室温で、有機塩基の存在下にて、カルボニルジイミダゾールで事前に活性化したリポ酸を添加するステップと、
ｃ）反応混合物を、室温で１から２４時間の間反応させるステップと、
ｄ）反応混合物を、緩衝水溶液で希釈し、これをｐＨ６〜７．５に中和するステップと、
ｅ）希釈反応混合物を、適切な溶媒による沈殿、透析、またはタンジェンシャルフィルトレーションによって精製するステップと、
ｆ）濾過または噴霧乾燥によって生成物を回収する、または精製された水性多糖溶液を凍結し、凍結乾燥によって生成物を回収するステップ
を含む
ことを特徴とする、方法。
【請求項１２】
有機塩基が、３置換窒素の１個の原子を含む芳香族または脂肪族有機塩基である
ことを特徴とする、請求項１１に記載の方法。
【請求項１３】
有機塩基が、ジメチルアミノピリジン、４−ピロリジン−ピリジン、またはトリエチルアミンである
ことを特徴とする、請求項１１に記載の方法。
【請求項１４】
請求項１０に記載の架橋ヒアルロン酸を調製する方法であって、
下記のステップ、即ち、
ａ）ナトリウムまたはその他のアルカリ金属で塩化したヒアルロン酸を、加熱によってホルムアミドに溶解するステップと、
ｂ）得られた溶液に、室温で、カルボニルジイミダゾールで事前に活性化したリポ酸を添加するステップと、
ｃ）反応混合物を、室温で４から２４時間の間反応させるステップと、
ｄ）反応混合物を、緩衝水溶液で希釈し、ｐＨ６〜７．５に中和するステップと、
ｅ）希釈反応混合物を、透析によって精製するステップと、
ｆ）精製された水性多糖溶液を凍結し、凍結乾燥によって生成物を回収するステップと
を含む
ことを特徴とする、方法。
【請求項１５】
ホルムアミド中の多糖の可溶化温度が６０℃から１２０℃の間である
ことを特徴とする、請求項１１または１４に記載の方法。
【請求項１６】
請求項１〜１０のいずれか一項に記載の多糖誘導体と、不活性な皮膚科学的に許容される添加物とを含む
ことを特徴とする、局所組成物。
【請求項１７】
組成物の０．０５重量％から５重量％の間のパーセンテージで、前記多糖を含有する
ことを特徴とする、請求項１６に記載の局所組成物。
【請求項１８】
クリーム、軟膏、ゲル、親水性液体、水性もしくは水−アルコールローション、油／水もしくは水／油エマルジョンの形をとる
ことを特徴とする、請求項１６に記載の局所組成物。
【請求項１９】
局所保湿剤、エラスティサイジングエージェント、トーニングエージェント、抗酸化剤、抗ラジカル剤、アンチエージング剤、および抗にきび剤としての、請求項１〜１０のいずれか一項に記載の多糖。
【請求項２０】
皮膚病変を、アジュバントとして治療するための、請求項１〜１０のいずれか一項に記載の多糖。
【請求項２１】
炎症よって引き起こされた皮膚病変、慢性潰瘍、創傷、アトピー性もしくは接触性皮膚炎、およびラジエーション誘発性皮膚高熱を治療するための、請求項１〜１０のいずれか一項に記載の多糖。
【請求項２２】
０．３％から３重量／体積％の間の多糖濃度で、滅菌生理食塩液中で膨潤する、請求項１０に記載のように調製された架橋ヒアルロン酸リポエートのヒドロゲルが入っている注射器の形をとる医療用デバイス。
【請求項２３】
関節内施用のための粘性補給剤としての、請求項２２に記載の医療用デバイス。
【請求項２４】
美容外科施用のための皮膚充填剤としての、請求項２２に記載の医療用デバイス。
【請求項２５】
種々の病因の結膜炎および角膜炎の形態を治療するための点眼剤として、請求項６に記載のヒアルロン酸誘導体を含有する医療用デバイス。
【発明の詳細な説明】
【技術分野】
【０００１】
発明の概要
本発明は、反復単位内にグルコサミンまたはガラクトサミン残基を含有する新規な多糖誘導体であって、リポ酸による、またはリポ酸およびギ酸の混合物による、ヒドロキシル上のエステルまたはアミン官能基上のアミドの存在を特徴とする多糖誘導体と、存在する場合、ギ酸エステルがホルムアミドから生ずるオリジナルな合成方法によるそれらの調製と、それらの精製および皮膚保護物質としての使用とを開示する。
【背景技術】
【０００２】
現況技術
リポ酸（またはチオクト酸）は、クレブス回路でのピルビン酸からアセチル−ＣｏＡへの変換を含めた多くの酵素反応で必須補因子として働く、哺乳類の肝臓から単離された天然の分子である。リポ酸は、ビタミンＣおよびビタミンＥの欠乏症状を予防する強力な抗酸化剤であり、反応性種、即ちヒドロペルオキシド、スーパーオキシド、ペルオキシナイトライトなどのフリーラジカルの、強力なスカベンジャーでもある。
【０００３】
いくつかの多糖のエステル、即ち、リポ酸によるセルロース；合成重合体（ＰＥＧ）によるリポ酸エステル；小分子によるリポ酸エステルまたはアミド、およびリポ酸またはその誘導体とヒアルロン酸（ＨＡ）（およびその誘導体）またはコンドロイチン硫酸（ＣＳ）との物理的混合物をベースにした製剤などが知られている。
【０００４】
６０℃の温度で、カルボニルジイミダゾール（ＣＤＩ）を含むジメチルアセトアミド（ＤＭＡｃ）／ＬｉＣｌ中、均質条件下でエステル化によりリポ酸で誘導体化された微結晶性セルロースをベースにした材料が記載されている（Polymer Bulletin、57、2006、857〜863頁）。得られた生成物は、金原子をキレート化する傾向があり、したがって、金箔をコーティングして生体内鉱質形成用、結晶成長用、および酵素の固定化用の担体（ｓｕｐｐｏｒｔｓ）を生成するのに適切である。最大置換度（ＤＳ）１．４５を有し、かつＤＳ０．５０から一般的な溶媒に不溶である、リポ酸によるセルロースエステルが報告されている。
【０００５】
８０℃の温度で、ＣＤＩを含むＤＭＳＯ中、均質条件下でのエステル化（ワンポット反応）によりリポ酸で誘導体化されたデキストランおよびβ−シクロデキストリンが記載されている（Polymer Bulletin、59、2007、65〜71頁）。共に一般的な溶媒には不溶である、０．４４の最大ＤＳを有する、リポ酸によるデキストランエステル、および１．９９の最大ＤＳを有する、リポ酸によるβ−シクロデキストリンエステルが報告されている。前記材料は、生体または有機分子と相互に作用することができる系に表面コーティングをもたらすように設計されている。
【０００６】
４０℃の温度で、ジシクロヘキシル−カルボジイミド（ＤＣＣ）およびジメチルアミノ−ピリジン（ＤＭＡＰ）を含むＤＭＡｃ／ＬｉＣｌ中、均質条件下でのエステル化によりリポ酸で誘導体化された微結晶性セルロースが記載されている（Macromolecular Bioscience、7、2007、DOI:10.1002/mabi.200700110）。得られた生成物は、血液透析プロセス（化学的および生物医学的産業）で使用される血液適合性膜の製造における、潜在的使用の抗酸化剤活性を実証し、最大ＤＳ  ０．５８を有する。前記重合体生成物は、代謝安定性の増大と、この生成物に結合した抗酸化分子の崩壊速度の低下を示す。前記重合体は、血液脳関門を確実に通過しないようにかつ細胞膜に確実に損傷を与えないように十分高い分子量を有することが必要である。
【０００７】
WO2007/105854は、抗酸化剤、漂白剤、およびアンチエージング生成物として外部局所施用で使用される、リポ酸とポリエチレングリコール（様々な分子量を有するＰＥＧ）との水溶性エステルの合成について開示しており、この文献は、ＥＤＣＩ（１−エチル−３−（３’−ジメチルアミノプロピル）カルボイミド）およびＤＭＡＰによるリポ酸の誘導体化方法について記載している。
【０００８】
WO02/076935は、リポ酸とアミノ酸とのアミド結合を用いて得られたリポ酸の新規な誘導体について記載している。前記生成物は、生物活性を示す。
【０００９】
US6,365,623は、リポ酸とそのエステルおよびアミド誘導体をベースにした、にきびを治療するための局所製剤について開示している。ＨＡは、この製剤中の別の添加剤として言及されている。
【００１０】
WO2006/128618は、損傷を受けた皮膚を再生し、皮膚の老化を予防し、慢性潰瘍を修復するというその効果に起因して、医薬品および化粧品の分野で使用される、リポ酸およびＨＡまたはその誘導体をベースにした新規な製剤について開示している。前記製剤は、局所的にまたは全身に（経口的に、注射によってなど）投与することができる。
【００１１】
WO2005/041999は、関節機能を改善し、炎症を低減し、軟骨を修復するように設計された、ダイエットサプリメント（ｄｉｅｔ  ｓｕｐｐｌｅｍｅｎｔｓ）用の新規な製剤について記載している。言及される様々な可能性ある成分には、コンドロイチン硫酸およびリポ酸が含まれる。
【００１２】
しかし、エステルまたはアミド結合を介してグリコサミノグリカンまたはキトサンに共有結合したリポ酸の例は、文献に報告されていない。
【先行技術文献】
【特許文献】
【００１３】
【特許文献１】WO2007/105854
【特許文献２】WO02/076935
【特許文献３】US6,365,623
【特許文献４】WO2006/128618
【特許文献５】WO2005/041999
【非特許文献】
【００１４】
【非特許文献１】Polymer Bulletin、57、2006、857〜863頁
【非特許文献２】Polymer Bulletin、59、2007、65〜71頁
【非特許文献３】Macromolecular Bioscience、7、2007、DOI:10.1002/mabi.200700110
【発明の概要】
【発明が解決しようとする課題】
【００１５】
発明の説明
本発明は、リポ酸によって、またはリポ酸およびギ酸によって同時に部分的にエステル化またはアミド化した反復単位で、グルコサミンまたはガラクトサミンの残基を含有する新規な多糖誘導体について開示する。
【図面の簡単な説明】
【００１６】
【図１】エステルの加水分解の前後のヒアルロン酸リポ酸エステルの1Ｈ  ＮＭＲスペクトルを示す。
【図２】加えられた応力の変動対して粘度を測定する流動曲線を比較される３つのサンプルに関して記録した図である。
【図３】３つの異なる系の機械的スペクトルを示す。
【００１７】
各多糖モノマーのヒドロキシル上でのリポ酸エステルの置換度（ＤＳ）は、エステルの場合０．０１から０．５×Ｎの間に及び、アミドの場合０．０１から１の間に及び、式中、Ｎは、反復単位中に存在する遊離アルコール基の数であり、一方、存在する場合、重合体ヒドロキシル基上でのギ酸のエステル化度は、０．０１から０．２の間（即ち、１％から２０％の間）である。本発明による誘導体化される多糖は、グリコサミノグリカン（ヒアルロン酸、コンドロイチン硫酸、デルマタン硫酸、ヘパラン硫酸、およびケラタン硫酸）およびキトサンであり、後者の場合、重合体とリポ酸との間の結合はアミド結合であり、グルコサミン残基の２位にアミン基を含む。
【００１８】
多糖誘導体のカルボキシル官能基は、アルカリ金属によって、特にナトリウムによって塩化されていてもよい。
【００１９】
多糖の分子量は、１０3から１０7ダルトンの間の区間内に包含され、ヒアルロン酸誘導体の場合は１０4から１０6ダルトンの間の区間内に包含される。後者は、好ましくは、０．０１から０．８の間に及ぶ、重合体のヒドロキシル基でのリポ酸のエステル化度を有することになり、一方、重合体のヒドロキシル基でのギ酸のエステル化度は、０から０．２０の間であり、２つの異なるヒアルロン酸鎖の間のエステル基に関しては、架橋度は０．００１から０．１の間である。
【００２０】
エステル化度またはアミド化度は、出発時の多糖の特徴と、多糖基質と活性化リポ酸との間の化学量論比、使用される触媒塩基のタイプおよび量、および反応温度などの使用される反応条件とに従って、調節することができる。例えば、ヒアルロン酸リポ誘導体の場合、合成条件を変えることによって、リポ酸エステルの他に、１つの鎖のヒドロキシル基および異なる鎖に属するグルクロン酸単位のカルボキシル基の間のエステルを含有する、可溶性直鎖重合体または架橋ヒドロゲルを得ることが可能になる。この後者の結合は、架橋ブリッジ（ｃｒｏｓｓｌｉｎｋｉｎｇ  ｂｒｉｄｇｅ）を構成する。ヒドロゲルは、流体力学的見地から研究されておりかつ以下に記載される、著しい粘弾特性を獲得する。
【００２１】
本発明による直鎖（非架橋）誘導体は、保湿剤、エラスティサイジングエージェント（ｅｌａｓｔｉｃｉｓｉｎｇ  ａｇｅｎｔ）、トーニングエージェント（ｔｏｎｉｎｇ  ａｇｅｎｔ）、アンチエージング剤、または抗にきび剤と共に、局所組成物中で使用することができ、または炎症、潰瘍、創傷、皮膚炎、およびラジエーション（ｒａｄｉａｔｉｏｎ）によって引き起こされた皮膚高熱（ｓｋｉｎ  ｈｙｐｅｒｔｈｅｒｍｉａ）などの皮膚病変を治療するためのアジュバント（ａｄｊｕｖａｎｔ）として使用することができる。多糖濃度は、組成物の０．０５重量％から５重量％の間であってもよい。適切な製剤の例には、クリーム、軟膏、ゲル、親水性液体、水性もしくは水−アルコールローション、油／水もしくは水／油エマルジョンが含まれる。
【００２２】
ヒドロゲル形態の架橋誘導体は、滅菌注射器内に導入することができ、粘性補給剤（ｖｉｓｃｏｓｕｐｐｌｅｍｅｎｔａｔｉｏｎ  ａｇｅｎｔｓ）として関節内使用のための医療用デバイスとして、および美容外科用の皮膚充填剤として使用することができる。本発明による医療用デバイスは、滅菌生理食塩液中で膨潤したヒアルロン酸リポエートのヒドロゲルを、０．５％から３重量／体積％の間の重合体濃度で含有することになる。
【００２３】
分子量が１０4から１０6ダルトンに及ぶ、本発明により誘導体化したヒアルロン酸を含有する医療用デバイスは、種々の病因を有する結膜炎および角膜炎の形態を治療する点眼剤としても有利に使用することができる。
【００２４】
本発明は、
ａ．アルカリ金属（通常、ナトリウム）塩の形またはキトサンの場合には塩素化形態にある、選択された多糖を、有機溶媒に、特にホルムアミド（ＦＡ）に溶解するステップと、
ｂ．ジメチルアセトアミド（ＤＭＡ）、ＦＡ、ＤＭＦ、ＤＭＳＯなどの有機溶媒、特にＤＭＡに可溶化したカルボニルジイミダゾーを介してリポ酸を活性化し、それによってリポイル−イミダゾリドを得るステップと、
ｃ．重合体溶液に、塩基性触媒、好ましくはジメチルアミノピリジン（ＤＭＡＰ）またはトリエチルアミン、およびリポイル−イミダゾリドを含有する溶液を、選択された量で添加するステップであって、自己架橋ヒアルロン酸リポエートの合成では、塩基性触媒を避け、過剰なカルボニルジイミダゾールを使用する、ステップと、
ｄ．制御された温度（通常は、室温）で、定められた時間反応させ、その後、反応混合物を、生理的ｐＨに緩衝化されている溶液で希釈するステップと、
ｅ．沈殿、透析、またはタンジェンシャルフィルトレーション（ｔａｎｇｅｎｔｉａｌ  ｆｉｌｔｒａｔｉｏｎ）によって最終生成物を精製するステップと、
ｆ．濾過、凍結乾燥、または噴霧乾燥によって生成物を回収するステップと
を含む、上記誘導体の調製方法にも関する。
【００２５】
塩基は、３置換窒素、好ましくはジメチルアミノピリジン、４−ピロリジンピリジン、またはトリエチルアミンの１個の原子を含む芳香族または脂肪族有機塩基である。ホルムアミド中の多糖の可溶化温度は、典型的には６０℃から１２０℃の間であり、好ましくは９５℃である。
【００２６】
架橋ヒアルロン酸の場合、上記方法は、下記のステップ、即ち、
ａ）ナトリウムまたはその他のアルカリ金属で塩化したヒアルロン酸を、加熱することによってホルムアミドに溶解するステップと、
ｂ）得られた溶液に、室温で、カルボニルジイミダゾールで事前に活性化したリポ酸を添加するステップと、
ｃ）反応混合物を、室温で４から２４時間の間反応させるステップと、
ｄ）反応混合物を、緩衝水溶液で希釈し、ｐＨ６〜７．５に中和するステップと、
ｅ）希釈反応混合物を、透析によって精製するステップと、
ｆ）精製された水性多糖溶液を凍結し、凍結乾燥によって生成物を回収するステップと
を含む。
【００２７】
存在する場合、ギ酸エステルは、使用される実験条件下でのホルムアミドの加水分解によって、本発明による方法で生じる。
【００２８】
以下の例は、本発明によるリポ酸のいくつかの多糖誘導体の合成について詳述する。
例
1Ｈ  ＮＭＲ試験を、Ｄ2ＯまたはＤＭＳＯ−ｄ６において、５ｍｍ多核プローブを備えたＢｒｕｋｅｒ  Ａｖａｎｃｅ  ４００分光計を用い、ｚ勾配で、３００°Ｋで実施する。この試験は、拡散配向分光法（ＤＯＳＹ）を含み、これら後者の実験は、重合体とリポ酸との間に共有結合が存在することを実証する。エステル化リポ酸残基の定量（置換度、ＤＳ）は、ＮＭＲ管内で直接、ＮａＯＤによる徹底的な加水分解の後に行う。加水分解物の1Ｈスペクトルは、リポ酸に起因するシグナルおよび多糖に起因するシグナルを積分することが可能であり、それらの比がＤＳを提供する。同様に、ＤＳは、存在する場合にはギ酸エステルにおいて評価する。
例１．ヒアルロン酸リポ酸エステルの合成
ＨＡナトリウム塩１．５０ｇを、ホルムアミド（５．０％ｗ／ｖ）３０ｍｌに、９５℃で２時間可溶化し、次いで温度を２５℃に下げ、ＤＭＡＰ  ９１１ｍｇを溶液に添加する。リポ酸７７０ｍｇを、別にＤＭＡ  ２．０ｍｌに可溶化し、ＣＤＩ  ６０４ｍｇと３０分間、２５℃で反応させる。リポイルイミダゾリドを含有する、得られた溶液を、ＨＡ、ＤＭＡＰ、およびホルムアミドの溶液に滴下し、反応を、２５℃で２０時間、機械的に撹拌しながら進行させる。次いでリン酸緩衝液（ＫＨ2ＰＯ4／Ｋ2ＨＰＯ4）、０．２５Ｍ、ｐＨ６を含有する水３００ｍｌを添加し、透析による精製を行う。次いで水溶液を凍結し、凍結乾燥する。凍結乾燥物１．４８ｇを回収する。
【００２９】
サンプル１０ｍｇをＤ2Ｏ  ０．７ｍｌに可溶化し、ＮＭＲ管に移す。
【００３０】
図１は、ＮａＯＤを添加することによるエステルの加水分解の前（下図）および後（上図）の、ヒアルロン酸リポ酸エステルの1Ｈ  ＮＭＲスペクトルを示す。
【００３１】
下図のスペクトルは、重合体に共有結合する化学基に起因したシグナルのみ保持する、ＤＯＳＹシーケンスを適用することによって得られる。
【００３２】
０．５０のＤＳ値は、リポ酸に伴うメチレンシグナルの積分から得られ（図１）、ギ酸のＤＳは、０．０２になる。
例２．触媒を使用しないヒアルロン酸リポ酸エステルの合成
ＨＡナトリウム塩１２５ｍｇを、ホルムアミド（２．５％ｗ／ｖ）５ｍｌに９５℃で２時間可溶化し、次いで温度を２５℃に下げる。リポ酸１９２ｍｇを別にＤＭＡ  １ｍｌに可溶化し、ＣＤＩ  １５１ｍｇと３０分間、２５℃で反応させる。リポイルイミダゾリドを含有する、得られた溶液を、ＨＡおよびホルムアミド溶液に滴下し、反応を、２５℃で２０時間、撹拌しながら進行させる。サンプルを、アセトン中で沈殿させることによって回収する。アセトンで２回洗浄し、真空乾燥した後に、サンプル１１２ｍｇを回収する。
【００３３】
サンプル１０ｍｇを、温かいうちにＴＦＡで酸性化したＤＭＳＯ−ｄ６  ０．７ｍｌに可溶化し、ＮＭＲ管に移す。ＤＳ値０．２５が、リポ酸に伴うメチレンシグナルの積分から得られる。
例３．限外濾過によって精製されたヒアルロン酸リポ酸エステルの合成
ＨＡナトリウム塩２５０ｍｇを、ホルムアミド（５．０％ｗ／ｖ）５ｍｌに９５℃で２時間可溶化し、次いで温度を２５℃に下げ、ＤＭＡＰ  １５２ｍｇを溶液に添加する。リポ酸１２８ｍｇを、別にＤＭＡ  ０．６ｍｌに可溶化し、ＣＤＩ  １０１ｍｇと３０分間、２５℃で反応させる。リポイルイミダゾリドを含有する、得られた溶液を、ＨＡ、ＤＭＡＰ、およびホルムアミド溶液に滴下し、反応を、２５℃で２０時間、撹拌しながら進行させる。サンプルを限外濾過により回収する。サンプル２２５ｍｇを凍結し、凍結乾燥することによって回収する。
【００３４】
サンプル１０ｍｇをＤ2Ｏ  ０．７ｍｌに可溶化し、ＮＭＲ管に移す。ＤＳ値０．４７が、リポ酸に伴うメチレンシグナルの積分から得られ；ギ酸残基のＤＳは０．０４になる。
例４．高置換度の直鎖ヒアルロン酸リポ酸エステルの合成
ＨＡナトリウム塩２５０ｍｇを、ホルムアミド（５．０％ｗ／ｖ）５ｍｌに９５℃で２時間可溶化し、次いで温度を２５℃に下げ、ＤＭＡＰ  ２２８ｍｇを溶液に添加する。リポ酸３８５ｍｇを別にＤＭＡ  １．５ｍｌに可溶化し、ＣＤＩ  ３０２ｍｇと３０分間、２５℃で反応させる。リポイルイミダゾリドを含有する、得られた溶液を、ＨＡ、ＤＭＡＰ、およびホルムアミド溶液に滴下し、反応を、２５℃で２０時間撹拌しながら進行させる。サンプルを、アセトンに沈殿させることによって回収する。アセトンで２回洗浄し、真空乾燥した後、サンプル２２０ｍｇを回収する。
【００３５】
サンプル１０ｍｇを、ＴＦＡで温かいうちに酸性化されたＤＭＳＯ−ｄ６  ０．７ｍｌに可溶化し、ＮＭＲ管に移す。ＤＳ値１．８が、リポ酸に伴うメチレンシグナルの積分から得られ；ギ酸残基のＤＳは０．０７になる。
例５．架橋ヒアルロン酸リポ酸エステルの合成
ＨＡナトリウム塩５００ｍｇをホルムアミド（５．０％ｗ／ｖ）１０ｍｌに９５℃で２時間可溶化し、次いで温度を２５℃に下げる。リポ酸１８０ｍｇを別にＤＭＡ  １ｍｌに可溶化し、ＣＤＩ  ２０２ｍｇと３０分間、２５℃で反応させる。リポイルイミダゾリドを含有する、得られた溶液を、ホルムアミドに溶かしたＨＡ溶液に滴下し、反応を、２５℃で２０時間機械的に撹拌しながら進行させる。次いで水３０ｍｌを添加し、ｐＨを、固体ＫＨ2ＰＯ4で６．５に調節し、透析による精製を行う。次いで水溶液を凍結し、凍結乾燥する。図２および３に示される流体力学的研究によって実証されるように、架橋凍結乾燥物４９０ｍｇを回収する。
【００３６】
サンプル１０ｍｇを０．７ｍｌのＤ2Ｏ、ｐＨ１１に可溶化し、ＮＭＲ管に移す。ＤＳ値０．１０が、リポ酸に伴うメチレンシグナルの積分から得られ、ギ酸残基のＤＳは０．０２になる。
例６．コンドロイチン硫酸リポ酸エステルの合成
ＣＳナトリウム塩１．０ｇを、ホルムアミド（２０％ｗ／ｖ）５ｍｌに８０℃で２０分間可溶化し、次いで温度を２５℃に下げ、ＤＭＡＰ  ４８８ｍｇを溶液に添加する。リポ酸４１２ｍｇを別にＤＭＡ  １．０ｍｌに可溶化し、ＣＤＩ  ３２４ｍｇと３０分間、２５℃で反応させる。リポイルイミダゾリドを含有する、得られた溶液を、ＣＳ、ＤＭＡＰ、およびホルムアミド溶液に滴下し、反応を、２５℃で２０時間機械的に撹拌しながら進行させる。次いで水２０ｍｌを添加し、ｐＨを固体０．５Ｍ  ＨＣｌで７に調節し、限外濾過による精製を行う。次いで水溶液を凍結し、凍結乾燥する。凍結乾燥物８５０ｍｇを回収する。
【００３７】
サンプル１０ｍｇをＤ2Ｏ  ０．７ｍｌに可溶化し、ＮＭＲ管に移す。ＤＳ値０．７０が、リポ酸に伴うメチレンシグナルの積分から得られ；ギ酸残基のＤＳは０．０２になる。
例７．リポ酸キトサンアミドの合成
凍結乾燥キトサン塩酸塩（キトサンフレークを、ｐＨ３の塩酸で酸性化した水に可溶化し、次いで溶液を凍結乾燥することによって得られる）２００ｍｇを、ホルムアミド（５．０％ｗ／ｖ）４ｍｌに９５℃で１０分間可溶化した。リポ酸１０４ｍｇを別にＤＭＡ  ０．５ｍｌに可溶化し、ＣＤＩ  ８２ｍｇと３０分間、２５℃で反応させた。リポイルイミダゾリドを含有する、得られた溶液を、キトサンおよびホルムアミド溶液に滴下し、反応を、２５℃で２０時間機械的に撹拌しながら進行させる。次いで水２０ｍｌを添加し、ｐＨを０．５Ｍ  ＨＣｌで７に調節し、精製を、透析によって行う。次いで水溶液を凍結し、凍結乾燥する。凍結乾燥物１７１ｍｇを回収する。
【００３８】
サンプル１０ｍｇを、トリフルオロ酢酸で酸性化したＤ2Ｏ  ０．７ｍｌに可溶化し、ＮＭＲ管に移す。ＤＳ値０．２３が、リポ酸に伴うメチレンシグナルの積分から得られ；ギ酸残基のＤＳは０．０３になる。
例８．Ｏ／Ｗエラスティサイジングクリームの調製
本発明によるリポ酸エステルの１種を含有するクリーム製剤の調製を示す、本発明の非限定的な例について、以下に述べる。
【００３９】
Ｏ／Ｗクリーム製剤は、機能性薬剤として例１に記載の化合物を０．１％の濃度で含有し、適切には、乳化剤、増粘剤、油、保湿剤、ゲル化剤、保存剤などのスキン化粧品で使用される一般的な添加物と混合される。
【００４０】
簡単に言うと、この方法は下記の通りである：
脱塩水約６００ｍｌ（全製剤の約６０重量％に相当）を、ターボ乳化器に投入し、事前に融解した脂肪相を、約７０℃で撹拌しながら添加する。混合物を乳化し、３５〜４０℃の温度にゆっくり冷却する。熱不安定性および揮発性の成分をこの温度で添加し、その後、水に適切な量で溶解した例１に記載のＨＡナトリウム塩リポ酸エステルを添加する。混合物を、２５〜３０℃の温度に達するまでゆっくりと撹拌したままにし、次いで最終生成物を適切な容器に排出する。
【００４１】
結果は、以下の組成（％Ｗ／Ｗ）を有するクリームである：
ナトリウムＨＡリポ酸エステル（例１）                          ０．１
油（パルミチン酸／カプリル酸グリセリド−トリグリセリド）        １２
非イオン性乳化剤                                                  ６
セチルアルコール                                                  ２
ジメチコン                                                        ４
ケイ酸ＭｇＡｌ                                                    ２
グリセリン                                                        ３
キシリトール                                                      ２
パラベン                                                      ０．７
Ｈ2Ｏ                                        １００になるまでの適量
例９．例５に記載の通りに得られた架橋ＨＡリポエート２％ｗ／ｗを含有するヒドロゲル１．５ｍｌが入っている注射器の形をした医療用デバイスの調製
例５に記載のように得られた凍結乾燥物形態の自己架橋エステル化重合体３０ｍｇを、滅菌２．０ｍｌ注射器に計量し、注射器に、０．９％ＮａＣｌ（ｗ／Ｖ）の水溶液１．４７ｇを充填する。全ての実験手順は、エンドトキシンを含まない材料を使用して層流フード下で実施し、上述の生理食塩液も注射使用のために水で調製する。重合体を、室温で２４時間膨潤させる。次いで注射器を、オートクレーブ内で、１２１℃で１６分間の標準サイクルで水蒸気滅菌する。
リポ酸でエステル化しかつ自己架橋したヒアルロン酸の流体力学的研究
比較流体力学的研究を、異なる実験条件下で得られたヒアルロン酸リポ酸エステルの２つのサンプルで実施し、第１のサンプルは、例１に記載されたものであり、水に可溶化して粘性溶液にし、一方、第２のサンプルは、例５に記載されたものであり、ミクロゲル分散液にした。２つの合成に用いられる、分子量がＭｗ＝３００ｋＤａである市販のヒアルロン酸溶液を、基準として使用した。３つの系の全ては、同じ重量濃度の重合体（２％）を含有しており、同じ生理食塩液（０．３％ｗ／ｗ  ＮａＣｌ、酢酸緩衝液２０ｍＭ  ｐＨ＝５．５）で調製した。
【００４２】
流体力学測定は、サンプルに正弦および線形応力の両方をもたらすことができるＲｈｅｏｓｔｒｅｓｓ  Ｈａａｋｅ  ＲＳ１５０制御応力回転式レオメータで実施し、サンプル変形速度を同時に測定した。レオメータは、平らで滑らかなまたは刻み目の付いたプレートを備えていた。測定は、２５℃で温度調節した。
【００４３】
加えられた応力の変動対して粘度を測定する流動曲線を、比較される３つのサンプルに関して記録した（図２）。
【００４４】
低応力の３つの系の粘度は、その大きさが数桁異なっており、流動曲線は、粘性液体（市販のＨＡ）の典型的なプロファイルから弾性固体（ＨＡリポエートおよび架橋ＨＡ）のプロファイルへと劇的に変化する。
【００４５】
図３は、３つの異なる系の機械的スペクトルを示す。溶液の典型的な挙動では、低周波数で粘性係数（Ｇ”）が弾性係数（Ｇ’）を超え、一方、振動数が増加するにつれ、２つの係数は交差する傾向にある。この挙動は、直鎖エステルリポエート溶液（例１）で観察される。ゲルの典型的なプロファイルでは、振動数範囲全体を通して弾性係数が粘性係数に優り、事実上一定である。この傾向は、例５により調製されたミクロゲル分散液で観察される。
【図１】
0005661470.tif 000002
【図２】
0005661470.tif 000003
【図３】
0005661470.tif 000004